(57)【要約】  再構成タバコを製造するための方法であって：−  タバコの固体成分はそれらを約２０〜２２０μｍの、好ましくは約８０〜１８０μｍの粒径にするように粉砕され、−  それにより得られた粉砕生成物は、約３０〜５０％の、好ましくは約３５〜４０％の液状内容物を伴う混合物が得られるまで、水、少なくとも１つの結合剤、およびエアロゾルを形成するための少なくとも１つの材料と混合され、−  前記混合物は、約１〜２０ｍｍの、好ましくは約１〜１０ｍｍの細長い連続的な厚さのストリップを得るために、第１のラミネーションにかけられ、−  既に前記第１のラミネーションにかけられた前記ストリップは、およそ９０〜２８０μｍの、好ましくは約１４０〜２００μｍの実質的に一定の厚さを有するストリップを得るために、一連のさらなる圧延路に通され、−  前記ストリップは、液状内容物が約８〜１５％になるように乾燥される。【選択図】図１
2022500043.tif 000002
【特許請求の範囲】
【請求項１】
再構成タバコを製造する方法であって：
−  タバコの固体成分は、約２０〜２２０μｍの、好ましくは約８０〜１８０μｍの粒子サイズに粉砕される工程と、
−  そうして得られた、粉砕された生成物が、約３０〜５０％の、好ましくは約３５〜４０％の液状内容物を伴う混合物が得られるまで、エアロゾルを形成するための、水、少なくとも１つの結合剤、および少なくとも１つの材料と混ぜ合わされる工程と、
−  連続的な厚さ約１〜２０ｍｍ、好ましくは約１〜１０ｍｍであるストリップを得るために、前記混合物が第１のラミネーションにかけられる工程と、
−  およそ９０〜２８０μｍの、好ましくは約１４０〜２００μｍの実質的に一定の厚さを有するストリップを得るために、既に前記第１のラミネーションにかけられた前記ストリップが一連のさらなる圧延路にかけられる工程と、
−  液状内容物が約８〜１５％になるように、前記ストリップが乾燥される工程と、を含むことを特徴とする、方法。
【請求項２】
連続的な乾燥したストリップは、あらかじめ定められた寸法のワイヤーにコイル化、または寸断されることを特徴とする、請求項１に記載の方法。
【請求項３】
タバコの固体成分は摩砕によって粉砕されることを特徴とする、請求項１または２に記載の方法。
【請求項４】
タバコの固体成分はミルにより粉砕されることを特徴とする、請求項１から３の１つ以上に記載の方法。
【請求項５】
タバコの固体成分は低温ラングミル（２０）により砕かれることを特徴とする、請求項１から４の１つ以上に記載の方法。
【請求項６】
粉砕された生成物、水、少なくとも１つの結合剤、および少なくとも１つの材料によって形成される混合物は、エアロゾルを形成するように構成され：
−  少なくとも１対の溝付シリンダ（９２）を通過させることによるラフィングの工程、および／または、
−  粒径が２０μｍ以下になるまで、少なくとも１対の精製シリンダ（１３２および１３２’）を通過させることによる精製の工程にかけられることを特徴とする、請求項１から５の１つ以上に記載の方法。
【請求項７】
前記混合物は、前記第１の圧延工程にかけられる前に、均質化および形成の工程にかけられることを特徴とする、請求項１から６の１つ以上に記載の方法。
【請求項８】
前記混合物は、１００から２０００ｍｍの間の実質的に一定の幅および１から１０ｍｍの間の厚さの連続ストリップへと変形するための、均質化および形成の工程にかけられ、その後、前記第１の圧延工程にかけられることを特徴とする、請求項７に記載の方法。
【請求項９】
前記混合物は、後で第１のラミネーションの工程にかけられるために、一連の分量（９７）へと変形するための均質化および形成の工程にかけられることを特徴とする、請求項７に記載の方法。
【請求項１０】
ローブ・フィーダー（１０２）および少なくとも１対の圧延シリンダー（１０８）を含むユニット（１００）により混合物の前記第１の圧延工程が実行されることを特徴とする、請求項１から９の１つ以上に記載の方法。
【請求項１１】
前記第１のラミネーションのアウトプットにおいて、約１〜１０ｍｍの厚さの単層ストリップが得られることを特徴とする、請求項１から１０の１つ以上に記載の方法。
【請求項１２】
前記一連のさらなる圧延路の前に、既に前記第１のラミネーションにかけられた前記ストリップは、厚さが約２〜２０ｍｍである多層のストリップが得られるまで、層状化にかけられることを特徴とする、請求項１から１１の１つ以上に記載の方法。
【請求項１３】
前記一連のさらなる圧延路において、混合物は１つのラミネーション・ステーションと次のラミネーション・ステーションとの間で休まされることを特徴とする、請求項１から１２の１つ以上に記載の方法。
【請求項１４】
ラミネーションは少なくとも部分的に加熱された１対のシリンダー（１１８）によって実行されることを特徴とする、請求項１から１３の１つ以上に記載の方法。
【請求項１５】
前記ラミネーションされたストリップが再循環空気乾燥機（１２２）を通る経路によって乾燥さることを特徴とする、請求項１から１４の１つ以上に記載の方法。
【請求項１６】
再構成タバコを製造するためのプラントであって：
−  タバコの固体成分を約２０〜２２０μｍの、好ましくは約８０〜１８０μｍの粒径にするための粉砕ユニット（２０、２４、５４）と、
−  エアロゾルを形成するための、測定された量の粉砕された材料、水、少なくとも１つの結合剤、および少なくとも１つの材料が供給される混練機（８０）であって、前記混練機は、約３０〜５０％の、好ましくは約３５〜４０％の液状内容物をもつ混合物を得るように構成されている、混練機（８０）と、
−  前記混合物から、厚さが約１〜２０ｍｍの、好ましくは約１〜１０ｍｍの連続ストリップを得るための、第１のラミネーションユニット（１００）と、
−  前記連続ストリップを９０〜２８０μｍの、好ましくは約１４０〜２００ｐｍの厚さにするための、前記第１のラミネーションユニット（１００）の下流に設置された圧延ライン（１１６）と、
−  前記ラミネートストリップの液状内容物を約８〜１５％にする乾燥機（１２２）と、を含むことを特徴とする、プラント。
【請求項１７】
前記乾燥機は空気再循環を伴うことを特徴とする、請求項１６に記載のプラント。
【請求項１８】
前記寸断ユニットがミルを含むことを特徴とする、請求項１６または１７に記載のプラント。
【請求項１９】
前記寸断ユニットが低温のラング・ミル（２０）を含むことを特徴とする、請求項１６から１８の１つ以上に記載のプラント。
【請求項２０】
前記混練機（８０）の下流かつ前記第１のラミネーションユニット（１００）の上流に、混合物形成ユニット（９２）を含むことを特徴とする、請求項１６から１９の１つ以上に記載のプラント。
【請求項２１】
前記形成ユニット（９２）は、混合物の均質化を行うようにも構成されることを特徴とする、請求項１６から２０の１つ以上に記載のプラント。
【請求項２２】
前記形成ユニット（９２）は、混合物を１００から２０００ｍｍの間の実質的に一定の幅と１から４ｍｍの間の厚さがある連続ストリップに変形させるように構成されることを特徴とする、請求項１６から２１の１つ以上に記載のプラント。
【請求項２３】
前記形成ユニット（９２）は、前記第１のラミネーションユニット（１００）で始動される複数の分量（９７）へと前記混合物を細分するように構成されることを特徴とする、請求項１６から２２の１つ以上に記載のプラント。
【請求項２４】
形成ユニット（９２）は、少なくとも１対の形成ローラー（９６）を備えたラフィング機および／またはシリンダー精製機（１３０）を含むことを特徴とする、請求項１６から２３の１つ以上に記載のプラント。
【請求項２５】
前記第１のラミネーションユニット（１００）がロブ付きフィーダー（１０２）および少なくとも１対の圧延シリンダー（１０８）を含むことを特徴とする、請求項１６から２４の１つ以上に記載のプラント。
【請求項２６】
前記第１のラミネーションユニット（１００）の下流側の層状化ユニット（１１０）を含むことを特徴とする、請求項１６から２５の１つ以上に記載のプラント。
【請求項２７】
前記層状化ユニット（１１０）は、上流コンベヤ・ベルト（１１２）を含み、前記上流コンベヤ・ベルト（１１２）は、前記第１のラミネーション・ユニット（１００）によって供給され、およびその支持構造に対して連続的な動きを提供され、好ましくは前記圧延ライン（１１６）の下にある下流コンベヤ・ベルト（１１４）に対して往復運動する動作が提供されていることを特徴とする、請求項１６から２６の１つ以上に記載のプラント。
【請求項２８】
前記圧延ライン（１１６）は、ひとつの圧延ステーションと次の圧延ステーションの間で生成物ストリップを休ませるために、十分な長さのコンベヤ・ベルト（１１４）の長さだけ互いから分離された、複数の圧延ステーションを含むことを特徴とする、請求項１６から２７の１つ以上に記載のプラント。
【請求項２９】
前記圧延ライン（１１６）のシリンダー（１１８，１２０）の少なくとも一部が加熱されることを特徴とする、請求項１６から２８の１つ以上に記載のプラント。
【請求項３０】
前記熱風乾燥機（１２２）は、圧延ライン（１１６）から出て来る生成物ストリップを乾燥させる第１の工程が実行される第１のユニット（１２４）と、第１のユニットと直列に配置され、第２の乾燥工程と、第１のユニット（１２４）を出た既に部分的に乾燥された生成物ストリップを冷やす後工程とが実行される、第２のユニット（１２６）と、を含むことを特徴とする、請求項１６から２９の１つ以上に記載のプラント。
【請求項３１】
前記熱風乾燥機（１２２）の内部で少なくとも１つのメッシュコンベヤが用いられていることを特徴とする、請求項３０に記載のプラント。
【請求項３２】
前記熱風乾燥機（１２２）は、スチールベルトまたはメッシュベルト・コンベヤの前記第１のユニット（１２４）の内部、および、メッシュベルト・コンベヤの前記第２のユニット（１２６）の内部に設けられることを特徴とする、請求項３０および／または３１に記載のプラント。
【発明の詳細な説明】
【技術分野】
【０００１】
本発明は、従来型と非従来型の両方の再構成タバコを製造するための方法およびプラントに関し、後者はＨＮＢ（ヒートノットバーン（Ｈｅａｔ  Ｎｏｔ  Ｂｕｒｎ））とも呼ばれる。
【背景技術】
【０００２】
一般的に、再構成タバコは、タバコの副産物および加工廃棄物（葉脈、葉の小片、塵芥、など）を使用することで得られる。これらを、事実上小さくして粉末状になるまで適切に切断し、水、グリセリン結合剤、および他の液状添加物と混ぜ合わせることで、重量比約７０％の液状内容物を有する非常に流動的な混合物（スラリー）が得られ、その後、この混合物はスチールベルト上のベールへ注がれ、およびベールと共に乾燥炉へ移される。ここで、混合物の液分の蒸発が起き、その結果、固形残渣は、ほぼスチールベルトと同じ幅を有する一種の連続タバコストリップを形成する。続いて、乾いた混合物のストリップはスチールベルトから分離され、要求に応じて様々なサイズの片に切断される。その後、これらの片は、薄フィラメントに変形され、薄フィラメントを適切に混合することで、従来のタバコ用包装機に供給される。
【０００３】
使用される原材料によって、および、特に、タバコ製品が５０μｍと１２０μｍの間に含まれる粒子サイズに切断されているか、それとも５〜１０ｍｍの間に含まれるサイズに刻まれたタバコ葉が使用されるか、によって、再構成タバコは、従来式か、または非従来式のどちらかに区別される。
【０００４】
ＷＯ  ２０１６／０５０４６９、ＷＯ  ２０１６／０５０４７０、ＷＯ  ２０１６／０５０４７１、ＷＯ  ２０１６／０５０４７２は、再構成タバコの製造の公知の技術について記載しており、製造時にはほぼ流体状の混合物をタバコシートの堅さにするために、相当なサイズのプラントが必要であり、および、高いエネルギー消費を伴う。乾燥炉が全長１００ｍに達する場合があることを指摘すれば十分である。
【０００５】
副産物の使用に伴う再構成タバコの製造の公知の技術の別の欠点は、出発生成物が均質でなく、およびスチールベルト上のそれらの分配が均一ではないために混合物の層から出発するシートの形成がやや不規則であるという事実にあり、従って、再構成タバコシートは、巻き取ることも、規則正しく切断することもできない。
【発明の概要】
【０００６】
本発明の目的は、これらの欠点をなくし、はるかに小さな規模のインプラントを用いて、従来型と非従来型両方の再構成タバコを製造することである。
【０００７】
本発明の別の目的は、限られたエネルギー使用量で再構成タバコを製造することである。
【０００８】
本発明の別の目的は、この特定の技術分野において使用されなかったとしても市場で既に利用可能である設備を一部利用して再構成タバコ使用を製造することである。
【０００９】
本発明の別の目的は、従来から方法の代替となる再構成タバコを製造することである。
【００１０】
本発明の別の目的は、市場の様々な需要を満たす特徴を備えた再構成タバコを製造することである。
【００１１】
本発明の別の目的は、低温で作動し、それ故にタバコの芳香をすべて保存する再構成タバコを製造することである。
【００１２】
後の記載によって明らかになるであろうこれらの、および他すべての目的は、本発明によると、請求項１に記載の再構成タバコの製造方法、および請求項１６に記載のプラントによって獲得される。
【００１３】
特に、本発明の再構成タバコを製造するための方法は、以下の工程の順序どおりの実行をこと含むことを特徴としている：
−  タバコの固体成分が、約２０〜２２０μｍの、好ましくは約８０〜１８０μｍの粒度に達するまで粉砕される工程、
−  そうして得られた、粉砕された生成物が、約３０から５０％の、好ましくは約３５〜４０％の液状内容物を伴う混合物が得られるまで、エアロゾルを形成するための、水、少なくとも１つの結合剤、および少なくとも１つの材料と混ぜ合わされる工程、
−  厚さ約１〜２０ｍｍ、好ましくは約１〜１０ｍｍである連続ストリップを得るために、前記混合物を第１のラミネーションにかける工程、
−  約９０〜２８０μｍの、好ましくは約１４０〜２００μｍの実質的に一定の厚さを有するストリップが得られるまで、既に第１の圧延にかけられた前記第１のストリップが一連のさらなる圧延路にかけられる工程；
−  液状内容物を約８〜１５％にするように、前記ストリップが乾燥される工程。
【図面の簡単な説明】
【００１４】
本発明は、純粋に非限定的な例として与えられる、好ましい実施例のいくつかにおいて、添付図面を参照して、さらに以下に明確にされ、ここで：
【００１５】
【図１】本発明による、再構成タバコの製造のためのプラントの模式的な概略図である。
【図２】プラントが従来タイプの再構成タバコの製造のために意図された場合の電源セクションを示す。
【図３】プラントが非従来タイプの再構成タバコの製造のために意図された場合の電源セクションを示す。
【図４】葉脈を供給する部分を示す。
【図５】ミル混合（ｍｉｌｌｉｎｇ  ｍｉｘｉｎｇ）セクションおよび貯蔵セクションを示す。
【図６】精製機置換の模式図である。
【図７】異なる実施例における、層状化セクションの平面図である。
【図８】熱風乾燥機の模式図である。
【図９】異なる実施例におけるその熱風乾燥機の模型である。
【発明を実施するための形態】
【００１６】
図面で見られるように、本発明による再構成タバコを製造するためのプラントは、順に配置されたいくつかのセクションを含んでおり、および、このセクションは、投入原料が後のタバコ包装作業に送られるために再構成タバコの連続ストリップに変形されるまで動作することを目的としている。
【００１７】
特に、本発明による、再構成タバコを製造するためのプラントは、以下のものを含む：
−  タバコの固形成分を約２０〜２２０μｍの、好ましくは約８０〜１８０μｍの粒度にするためのタバコの固体成分用の粉砕ユニットであって、有利には、ミル（２０）（好ましくは低温ミル）、摩砕機（２４）、および／またはハンマーミル（５４）を含む粉砕ユニット；
−  測定された量の粉砕された材料と、エアロゾルを形成するための、水、少なくとも１つの結合剤、および少なくとも１つの材料とが供給される、混練機（８０）であって、約３０〜５０％の、好ましくは約３５〜４０％の液状内容物をもつ混合物を得るように構成されている、混練機；
−  前記混合物から、厚さ約１〜２０ｍｍの、好ましくは約１〜１０ｍｍの連続ストリップを得るための、第１のラミネーション・ユニット（１００）、
−  前記連続ストリップを約９０〜２８０μｍの、好ましくは約１４０〜２００μｍの厚さにするための、前記第１のラミネーション・ユニット（１００）の下流に設置された圧延ライン（１１６）、
−  前記圧延ライン（１１６）から薄くのばされて出てくる前記ストリップの液状内容物を、約８〜１５％にするための、前記圧延ライン（１１６）の下流に置かれた乾燥機（１２２）。
【００１８】
有利には、プラント（１）は、前記混合物の複数の分量（９７）を形成するための混合物形成ユニット（９２）をさらに含み；従って、適切に、第１のラミネーション・ユニット（１００）は、前記混合物の分量（９７）から、厚さが約１〜２０ｍｍの、好ましくは約１〜１０ｍｍの連続ストリップを得るように構成される。
【００１９】
好ましくは、本発明によるプラントは、
−  後の摩砕処理のために調製される、出発固形生成物（タバコ葉、葉脈、葉の断片、粉末、など）の前処理セクションと、
−  後に適切な処理液との混合が行われるミルセクションと貯蔵セクションであって、ミルセクションが粉砕ユニットを含むことが適切である、ミルセクションと貯蔵セクションと、
−  やや濃い濃度の均一な混合物を得るための、固体および液体材料の混練セクションと、
−  混合物を変形するための、および、特に、前記混合物の複数の分量用を連続ストリップに変形するためのセクションと、
−  連続ストリップの厚さを所望の最終厚さに小さくするための連続ストリップ圧延ラインと、
−  層状になったストリップを乾燥させるためのセクションと、を含む。
【００２０】
好都合に、インプラントが従来タイプの再構成タバコを製造するように意図される（図２）か、または非従来タイプを製造するように意図される（図３）かによって、出発固体生成物を調製し、および前処理するためのセクションは異なる。加えて、有利に、従来と非従来両方のタイプの再構成タバコの製造に使用されるために、タバコ葉脈の調製と前処理のセクションがさらに設けられる場合がある（図４）。
【００２１】
有利には、調製および前処理のセクションは、従来型と非従来型の再構成タバコの製造のためのプラントを供給するように意図される場合において（図２）、前記セクションは、振動コンベヤ（６）のフィーダー（４）上の内容物をひっくり返すための、タバコ生成物を含有するカートンの傾斜装置（２）を含み、これらにより被処理生成物から、あらゆる重量体が分離される。前記重量体は適切な容器（８）中に集められ、一方で、被処理生成物が、空圧搬送ライン（１０）を通って、サイクロン（１２）、あらゆる金属物体を除去するための金属検出器（１６）が設けられたコンベヤ・ベルト（１４）、空圧搬送ライン（１８）、都合の良い場合は低温型のミル（２０）に順に搬送される。
【００２２】
有利には、非従来タイプの再構成タバコの調製のために、調製および前処理のセクションが設けられる場合（図３）、それは、タバコ葉の俵を、それらが典型的に含有されるおよそ２００ｋｇのカートンから荷ほどきするためのカウンター（２２）、および摩砕機（２４）へのそれらの移動手段を備えた供給ステーションを含む。
【００２３】
適切に、この摩砕機（２４）のアウトプットは空圧搬送ライン（２６）を介してサイクロン（２８）に接続され、ここで、輸送空気は、生成物の残存部分から微細部分を分離するための振動ふるい（３０）に移動される固体生成物から分離される。微細部分のアウトプットは、低温ミル（２０）と直接接続され、一方、生成物フィードの残存部分のアウトプットは、タバコ葉の俵から前もって取り除かれなかったいかなるひもをもなくすために設けられる従来のひも除去機（３２）に接続している。
【００２４】
ひも除去機（３２）の出口は、摩砕されたタバコ葉からあらゆる重い異物を分離するための分離室（３４）に供給し、摩砕されたタバコ葉は、空圧搬送ライン（３６）、サイクロン（３８）、あらゆる金属物体を除去するための金属検出器（４２）が設けられたストリップ・コンベヤ（４０）、および、空圧搬送ライン（４４）を介して、低温ミル（２０）へ移動される。
【００２５】
有利に、タバコ葉脈が従来型と非従来型の両方の再構成タバコを製造するために調製および前処理セクションが設けられる場合（図４）、それは、タバコの葉脈を包含するカートンのための傾斜装置（４６）と、前記タバコの葉脈からあらゆる重量体を分離するための振動コンベヤ（５０）に葉脈を供給するためのフィーダー（４８）と、前記タバコの葉脈を粉砕するハンマーミル（５４）にそれらを移動するための空圧輸送ライン（５２）と、を含む。
【００２６】
ハンマーミル（５４）は、サイクロンフィルタ（５８）を設けられた空圧搬送ライン（５６）を介して、１つ以上の貯蔵サイロ（６０）に、そのアウトプットを接続している。
【００２７】
その貯蔵サイロまたは複数のサイロ（６０）のアウトプットは、次に、スクリューコンベヤ（６２）の手段によって、計測装置（６４）接続されており、それは、刻まれた葉脈を輸送の空圧ライン（６６）を介して好ましくは低温ミルであるミル（２０）へ送る前に投与するために設けられる。
【００２８】
上で説明したように、本発明によるプラントはさらにミル（２０）（図５）を含み、それは、約２０〜２２０μｍの、好ましくは約８０〜１８０μｍの平均粒子サイズになるように、受け取った様々な生成物の摩砕を実行する。
【００２９】
様々なタイプのミルが使用可能ではあるが、生成物を低い処理温度で維持し、従って、タバコが芳香を保持することを可能にする低温ラングミル（ｃｒｙｏｇｅｎｉｃ  ｒｕｎｇｓ  ｍｉｌｌ）を使用することがより効果的である。
【００３０】
ピン−ディスク・ミル（ｐｉｎｎｅｄ−ｄｉｓｋ  ｍｉｌｌ）はそれ自体従来的であり、内部に、１つの固定された回転円板または２つの互いに逆方法に回転する円板を備えた閉じた構造を含み、向かい合って部分的に互いに貫通し合ったラング（ｒｕｎｇ）を備える。それ自体が従来的な装置であるため、それは、図５において（２０）により全体的に示されるが、その内部構造の特徴またはその動作モードにおいては示されない。
【００３１】
好ましくは、ラングミル（２０）は、低温摩砕、すなわち液体窒素が存在する状態における摩砕の実現を可能にする。
【００３２】
言及されるように、再構成タバコを製造するためのプラントでは、低温ピンミルは、本質的に、摩砕される生成物が扱われる種々の方法のために、従来のミルよりやや効果的である。実際、室温における摩砕は劣った品質の生成物を得ることに繋がる場合があり、一方、液体窒素が存在する状態における摩砕は、生成物の物理的性質および化学的および器官感覚受容性の特徴を保存する。
【００３３】
低温摩砕処理の中で使用される液体窒素の量は、処理の長所と短所が研究される際に考えるべき基本的部分であり、処理される材料に依存して変わる場合がある。−１７５°Ｃの温度において液体窒素は、ミル（２０）に供給するスクリューコンベヤ（６８）のチャンバの内部の生成物上に注入され、および、生成物が窒素に接するその滞留時間は約２〜５秒であり、それはまた、ピンミルに供給するうずまき管の内部における生成物の走行時間でもある。冷却されるタバコとの接触と同時にほとんど瞬間的に放出されて所望の予冷効果（ｐｒｅ−ｃｏｏｌｉｎｇ  ｅｆｆｅｃｔ）を果たしながらミル供給システム全体を上流に進む窒素蒸気の経路において、ミル（２０）から出て来る生成物の温度は、有利に、１０°Ｃ未満である。予冷システムとミルの中での液体窒素のフローは、熱電対によってコントロールされ、そのことは、極低温で摩砕する処理を全自動的にする。
【００３４】
要約すると、低温摩砕の肯定的な要素は次のとおりである：
−  より高い生産高、
−  分子構造が壊されることも裂かれることもない、最終生成物のよりよい品質、
−  必要とされるエネルギーの削減、
−  最終生成物のよりよい品質、
−  過熱および酸化による廃棄物のより低い量、
−  より均質でより微細な最終生成物、
−  摩砕システムにおいて再処理される材料のより低い量。
【００３５】
適切に、ラング低温ミル（２０）のアウトプットは流動シーブベッド（ｆｌｕｉｄｉｚｅｄ  ｓｉｅｖｅ  ｂｅｄ）（７０）に接続され、それは摩砕された生成物を不可避的に存在するより大きなサイズの粒子から分離する機能を持っており、分離される前記生成物は、ミルそれ自体から出て、および、典型的に約２０〜２２０μｍの、好ましくは約８０〜１８０μｍの平均粒子サイズを持っている。
【００３６】
従って、適切に、流動ベッド備えたシーブには、生成物をソートし、および、１２０μｍ以上の断片があるものを、空圧搬送ライン（７２）を介して１つ以上の混合および貯蔵サイロ（７４）に送られる２０μｍと１２０μｍの間に含まれるものから分離した後、ミル（２０）のサイクルへ戻す機能がある。
【００３７】
有利には、混合および貯蔵サイロ（７４）のアウトプットは、空圧輸送ライン（７６）およびサイクロンフィルタ（７８）を介して供給し、前記サイクロンフィルタ（７８）は、塵芥を含む空気を分類し、より具体的には、空気から塵芥を分離する機能を持っており、塵芥はその後サイクルへと回復およびフィード・バックされ、前記空気はその後放出可能である。
【００３８】
好都合に、サイクロンフィルタ（７８）のアウトプットは、継続的投与システムを介して、好ましくはスクリューで、混練機（８０）に供給するが、前記混練機（８０）は様々な種類、例えばオーバーターニング（ｏｖｅｒｔｕｒｎｉｎｇ）のある水平型または垂直のうず巻き型であり得る。
【００３９】
混練機（８０）は、エアロゾルを形成するために、ある量の、刻まれたタバコ、水、少なくとも１つの結合剤、および少なくとも１つの材料を供給され、約３０〜５０％の、好ましくは約３５〜４０％、液状内容物を伴う混合物が得られるように構成される。
【００４０】
特に、本記載の中で示された液体または湿度の値は、湿量基準の測定システムによって決定されることを意図する。特に、湿度値は、対応する生成物の全質量中に含まれる水の割合として定義され、および、言いかえれば、それは、水の量と混合物の全質量との間のパーセント比である。適切に、これらの値は、生成物における水分量の測定についての文献の中で提供される従来からの方法を使用して得られ、それらの方法は、例えば、“Ａｎａｌｙｔｉｃａｌ  ａｎｄ  ｂｉｏａｎａｌｙｔｉｃａｌ  ｃｈｅｍｉｓｔｒｙ”（１  Ｊｕｌｙ  ２０１４），  ｐａｇｅｓ  １−１６中の“Ｔｏｂａｃｃｏ  Ｍｏｉｓｔｕｒｅ，  Ｗａｔｅｒ  ａｎｄ  Ｏｖｅｎ  Ｖｏｌａｔｉｌｅｓ  −  Ａ  ｓｔａｔｕｓ  ｒｅｐｏｒｔ  ｏｆ  ｃｏｍｍｏｎ  ｍｏｉｓｔｕｒｅ  ｍｅｔｈｏｄｓ  ｕｓｅｄ  ｗｉｔｈｉｎ  ｔｈｅ  ｔｏｂａｃｃｏ  ｉｎｄｕｓｔｒｙＢｙ  Ｎｉｌｓ  Ｒｏｓｅ  ＥＴ  ＡＬ”において示されている。
【００４１】
混練機（８０）には、好ましくは、エアロゾルの形成のための材料（例えばグリセリン）、および少なくとも１つの結合剤（バインダー）の少なくとも１つのダクトまたは水入口が向けられる。好都合には、調製のための特定のレシピに必要な他の添加物のために、１つ以上の入口ダクトを設けることができる。
【００４２】
より好ましくは、当該システムは、エアロゾルを形成するための材料を貯蔵するための１つ以上のタンク（８２）および１つ以上のプレミキサー（８４）を含み、ここで、混練機（８０）へ導入される液体を形成するために、前記エアロゾルを形成するための材料、および好ましくは正しい配合において投与される複数の添加物が入れられる。
【００４３】
エアロゾルの形成のための（および、特に可視のエアロゾルの形成のための）好ましい材料の例は、多価アルコール（例えばグリセロール、プロピレングリコール、トリエチレングリコール、およびテトラエチレングリコール）、モノ−、ジの脂肪族エステル、またはポリ−カルボン酸（例えばメチル−ステアリン酸塩、ジメチル−ドデカンジオート  （ｄｉｍｅｔｈｙｌ  −ｄｏｄｅｃａｎｄｉｏａｔｅ）および、ジメチル−テトラデカンジオエート（ｄｉｍｅｔｈｙｌ  −ｔｅｔｒａｄｅｃａｎｄｉｏａｔｅ））、またそれらの混合物も同様に、含む。適切に、グリセリン、プロピレングリコール、トリエチレングリコール、およびテトラエチレングリコールは、エアロゾル形成材料を形成するために相互に混合することができる。エアロゾル形成材料はまた、結合剤の一部として供給され得る（例えば結合剤はアルギンプロピレングリコールである場合）。有利には、エアロゾルを形成するための材料の適切な組み合わせも提供され得る。
【００４４】
好ましくは、前記少なくとも１つの剤および結合剤は、ヒドロキシプロピルセルロース、ヒドロキシプロピルメチルセルロース、ヒドロキシエチルセルロース、微結晶性セルロース、メチルセルロース、カルボキシメチルセルロース（ＣＭＣ）、コーンスターチ、ジャガイモでんぷん、グアーガム、イナゴマメ種子粉、ペクチン、およびアルギン酸塩（例えば、アルギン酸アンモニウムおよびアルギン酸ナトリウム）、の少なくとも１つを含む。
【００４５】
有利には、プレミキサー（８４）のアウトプットは、水のライン（８８）および圧縮空気を供給するための供給ライン（９０）で接続される他のインプットを有するハイドレーター（８６）のインプットに接続される。
【００４６】
好ましくは、混練機（８０）のアウトプットは、複数の分量（９７）を得るために、形成ユニット（９２）に混合物を供給するが、前記複数の分量は、好ましくは、ブレッド／ローブ（ｂｒｅａｄｓ／ｌｏａｖｅｓ）に適合し、および互いに分離されている。適切に、形成ユニット（９２）は、１対の形成ローラー（９６）を含み、前記１対の形成ローラー（９６）には、好ましくはシリンダーの軸と平行な溝であって、入って来る混合物を採集し、かつ分量（９７）を出力するように構成された、溝がある。有利には、形成ユニット（９２）は、ラフィング（ｒｏｕｇｈｉｎｇ）混合を実行するようにも構成され、この目的ために、好ましくは、その内部に塊つぶし（ｂｒｅａｋ  ｌｕｍｐ）を設けたホッパー（ｈｏｐｐｅｒ）（９４）を含み、および底部に前記１対の形成ローラー（９６）がある。
【００４７】
有利には、形成ユニット（９２）の出口では、コンベヤ・ベルト（９８）が、第１のラミネーションユニット（１００）に分量（９７）を移すために提供される。
【００４８】
好ましくは、第１のラミネーション・ユニット（１００）はロブ付きフィーダー（１０２）を含む。
【００４９】
有利には、形成ユニット（９２）からロブ付きフィーダー（１０２）までの移動路に沿ってさらなる金属検出器（１０４）が供給される場合があり、その機能は、混合物の中になお存在し得る、および、後続の処理装置を破損しうる、あらゆる金属部分を除去することである。これらの金属部分は、ロブ付きフィーダー（１０２）のインレットへの特別な通路に沿って運ばれ、適切な容器（１０６）の中に集められる。
【００５０】
ロブ付きフィーダー（１０２）は、一連のフィード用ロブ付きローラーを含み、それらの間で分量（９７）（それらは形成ユニット（９２）の形成ローラー（９６）から来る）が置き換えられた１対の圧延シリンダー（１０８）の間に押されるように運ばれ、厚さ約１〜２０ｍｍの、好ましくは約１〜１０ｍｍの連続ストリップを形成するように構成されている。
【００５１】
表わされないバージョンのプラントでは、適切には、圧延ライン（１１６）は、ロブ付きフィーダー（１０２）のすぐ下流に提供される場合がある。特に、この場合では、圧延ラインは、ロブ付きフィーダー（１０２）において設けられる第１のラミネーション・ユニット（１００）から出てくる約１〜２０ｍｍの、好ましくは約１〜１０ｍｍの厚さを有する連続ストリップのインプットを受け取る。
【００５２】
有利には、第１のラミネーション・ユニット（１００）の下流かつ圧延ライン（１１６）の上流に、層状化ユニット（１１０）が設けられ得る。好ましくは、それは、単層ストリップであって約１〜１０ｍｍの厚さを有する、第１のラミネーション・ユニット（１００）から出て来る連続的な単層ストリップを幾つかの層の上に横たえて結果として厚さが約２〜２０ｍｍである多層のストリップに変形し、そして圧延ライン（１１６）に送るように構成される。
【００５３】
好ましくは、前記層状化ユニット（１１０）は、上流コンベヤ・ベルト（１１２）からなり、好ましくは圧延ライン（１１６）に属する下方の下流コンベヤ・ベルト（１１４）の上に生成物ストリップを配置しながら置く機能を有し、結果として生成物ストリップは、前記下流コンベヤ・ベルト（１１４）の上で、例えば、それ自体の上に数回折りたたまれ、階層化される。好ましくは、上流コンベヤ・ベルト（１１２）は下流コンベヤ・ベルト（１１４）の上方に配置され、長手軸に平行に、その支持構造に対する連続的な前進動作と、同時に、支持構造に対する往復運動と、を提供される。
【００５４】
適切には、層状化ユニット（１１０）は、より下方の連続の圧延ライン（１１６）に供給し、プラントのタイプに応じて、層状化ユニット（１１０）の上流コンベヤ・ベルト（１１２）は、圧延ライン（１１６）に対して平行に、または直角に配置され得る。具体的には、圧延ライン（１１６）の下流コンベヤ・ベルト（１１４）が層状化ユニット（１１０）から出てくる生成物ストリップの幅と実質的に等しい幅を持っている場合、上流コンベヤ・ベルト（１１２）は、圧延ライン（１１６）に設けられる下流コンベヤ・ベルト（１１４）に対して平行に配され（図１）、一方、圧延ライン（１１６）の下流コンベヤ・ベルト（１１４）の幅が層状化ユニット（１１０）から出てくる生成物より広い場合、上流コンベヤ・ベルト（１１２）は、圧延ライン（１１６）に設けられる下流コンベヤ・ベルト（１１４）に対して直角に配置されることが望ましく（図８）、その結果、その動作により、圧延ライン（１１６）の全体の有用な幅上に生成物ストリップを分配することができる。
【００５５】
好都合には、両方の場合で、層状化ユニット（１１０）の上流コンベヤ・ベルト（１１２）を支持する構造の往復の動作は、第１のラミネーション・ユニット（１００）から出てくる生成物のストリップを下方にある圧延ライン（１１６）の第１の下流コンベヤ・ベルト（１１４）上に層状化させ、および、圧延ライン自体の有用な幅と実質的に等しい幅の層状ストリップを形成する。
【００５６】
圧延ライン（１１６）は、各々に１対のシリンダー（１１８）を含むいくつかのラミネーション・ステーションによって形成され、前記１対のシリンダー（１１８）は、処理されている生成物ストリップの厚みを徐々に小さくするために、それらの間においてだんだん狭くなる通路の範囲を決める。具体的には、圧延ライン（１１６）は、無限のストリップを徐々に９０〜２８０μｍの、好ましくは約１４０〜２００μｍの厚さにするように構成される。
【００５７】
好ましくは、１基のラミネーティング・ステーションと次のラミネーティング・ステーションとの間に、約１．５〜２ｍの長さを有する下流コンベヤ・ベルト（１１４）が設置され、それは、生成物がラミネーションの次の工程にかけられる前に、生成物を休ませる機能を持っている。
【００５８】
有利には、圧延ライン（１１６）は、その後、１つ以上のキャリブレーション・ステーション（各々１対のキャリブレーション・シリンダー（１２０）によって形成された）により終結する。
【００５９】
有利に、ラミネーティング・シリンダー（１１８）は、およびまた、可能性としてキャリブレーション・シリンダー（１２０）も、圧延中の乾燥ステップを既に始動することができるように加熱することができることとする。
【００６０】
好都合に、前記圧延されたストリップの液状内容物を約８〜１５％にするために、圧延ライン（１１６）の下流に、好ましくは空気再循環を備えた乾燥機（１２２）が設けられる（図７）。有利には、乾燥機（１２２）は、２つのユニット（１２４）、（１２６）に分割され、互いに対して直列に置かれ得る。より具体的には、上流側ユニット（１２４）は、第１の乾燥工程を実行するために設けられ、および、その内部には、圧延ライン（１６）から出て来る生成物の輸送のために、スチールシートまたはメッシュ・コンベヤ・ベルトでできたキャリヤーが存在し；下流側ユニット（１２６）は、第２の乾燥工程および続く冷却工程を行なうために提供され、および、内部にメッシュコンベヤベルトが設けられる。
【００６１】
さらに、乾燥機（１２２）は、有利に、入口および出口に、好ましくは赤外線センサーを伴うセンサー類（１２８）を設けられ、生成物はその全長に沿って管理される。
【００６２】
ここで記載される従来の再構成タバコの製造ためのプラントのオペレーション（図２）は、以下のとおりである。
【００６３】
好ましくは、タバコ屑の容器は傾斜装置（２）に置かれ、前記傾斜装置（２）は、フィーダー（４）上に生成物を反転させ、前記フィーダー（４）は、前記生成物を振動コンベヤ（６）に移動する。ここで、タバコ副生成物からの重量体の分離が実施され：前記重量体は、容器（８）に集められ、一方、前記タバコ副生物は、空圧搬送ライン（１０）を伝って、空気の流束によってサイクロン（１２）まで移動され、前記サイクロン（１２）は、固体生成物から空気を分離し、および、前記固体生成物が空圧ライン（１８）を通って低温ミル（２０）へ移動するために、前記固体生成物をコンベヤ（１４）に落とす。
【００６４】
好ましくは、代わりに非従来の再構成タバコを製造するためには（図３）、タバコ葉を含んでいるカートンは、荷ほどきベンチ（２２）上に置かれ、ここで、タバコ葉の個々の俵がカートンから取り外され、摩砕機（２４）に送られ、葉自体は５〜１０ｍｍの実質的に均一なサイズに小さくされる。
【００６５】
好都合には、このようにして粉砕された生成物は、その後、空圧搬送ライン（２６）に沿ってサイクロン（２８）に移動され、前記サイクロン（２８）によって空気から分離され、振動ふるい（３０）上に落とされる。
【００６６】
ここで、低温ミル（２０）へ直接送られるより微細な部分が残存部分から分離し、ひも除去機（３２）を通った後、分離室（３４）に到達する。ここで寸断された葉からのあらゆる重量体の分離が実施され、前記寸断された葉は金属検出器（４２）の管理にかけられた後、低温ミル（２０）に送られる。
【００６７】
好都合に、レシピが要求する場合、同じ低温ミル（２０）に、寸断されたタバコ葉脈も移動することができ、前記寸断されたタバコ葉脈は、従来型と非従来型両方の再構成タバコの製造に使用することができる。
【００６８】
この場合（図４）、葉脈のコンテナは、傾斜装置（４６）上に置かれ、前記傾斜装置（４６）は、あらゆる重量体を除去するための振動コンベヤ（５０）に葉脈自体を供給する。葉脈は、その後、空圧ライン（５２）を通ってハンマーミル（５４）に移され、前記ハンマーミル（５４）は、前記葉脈を５〜８ｍｍの間のサイズに小さくするために、それらを寸断する。
【００６９】
ここから、サイクロン（５８）において分離された寸断された葉脈は、搬送空気によって、貯蔵サイロ（６０）に移動され、異なる品質のタバコ由来の異なるタイプの葉脈が前記貯蔵サイロ（６０）から回収され、および、スクリューコンベヤ（６２）を通って葉脈投与器（６４）に移動される場合があり、前記葉脈投与器（６４）は、調製されている特定のレシピによって、それらを投与する場合がある。
【００７０】
正確な量において寸断され投与された葉脈は、空圧ライン（６６）によって移動され、低温ミル（２０）に輸送される。
【００７１】
有利には、製造される再構成タバコのタイプ、および粉砕ユニットへ導入されたタバコ固体部分のタイプに依存せずに、前記タバコ固体部分から、およそ２０〜２２０μｍの、好ましくは約８０〜１８０μｍの平均粒子サイズをもつ摩砕生成物が得られる。好ましくは、低温ミル（２０）によって供給される流動床を備えたシーブから出て来る摩砕生成物は、約２０〜２２０μｍの、好ましくは約８０〜１８０μｍの平均粒子サイズを有する。
【００７２】
有利には、このようにして摩砕された生成物は、混合および貯蔵サイロ（６０）に送られ、前記生成物は、その後、要求によってそこから混練機（８０）に移動され得る。
【００７３】
適切に、混練機（８０）において、摩砕されたタバコ（および好ましくは混合および貯蔵サイロ（６０）の固体生成物）に加えて、エアロゾルを形成するために、水、少なくとも１つの結合剤、および少なくとも１つの材料もまた導入される。好ましくは、圧縮空気および他の添加物も加えられる。
【００７４】
その後、適切に、全体は、湿量基準で約３０〜５０％の、好ましくは約３５〜４０％のパーセンテージ（つまりやや濃い濃度）の液体（湿度）を有する混合物を形成するために、相互に混合される。
【００７５】
好ましくは、このようにして得られた混合物は、形成ユニット（９２）に移動され、そこから好ましくはローブのように形成された複数の分量（９７）が現れる。
【００７６】
従って、適切には、形成ユニット（９２）から現れた混合物の分量（９７）は、第１のラミネーション・ユニット（１００）に送られ、前記第１のラミネーション・ユニット（１００）は、厚さ約１〜２０ｍｍの、好ましくは約１〜１０ｍｍの連続リボンを出力するように構成される。
【００７７】
第１のラミネーション・ユニット（１００）から出てくるこの連続ストリップは、圧延ライン（１１６）へ直接移動されるか、または、層状化ユニット（１１０）を使って、圧延ライン（１１６）のインプットストリップ（１１４）上に層状の形状に堆積されるように、それ自体の上に折りたたまれる。
【００７８】
適切に、述べられたように、層状化はコンベヤ・ベルト（１１２）上に連続ストリップを落とすことにより得られ、前記コンベヤ・ベルト（１１２）は、その支持構造に対して前進するように作られ、往復運動し、それにより前記下流コンベヤ・ベルト（１１４）上に生成物ストリップの１つ以上の層を有する。プラント、および、層状化ユニット（１１０）のすぐ下流の、コンベヤベルト（１１２）の支持構造の交互の動作の方向に依存して、生成物ストリップは、圧延ライン（１１６）の長手方向と平行な、または直角の、いくつかの層の上に配置され得る。
【００７９】
適切に、圧延ライン（１１６）のあるステーションから別のステーションへの各経過の間、生成物ストリップは、置き換えられたアウトプット・キャリブレーション・シリンダー（１２０）に対応して、所望の厚さに到達するまで、厚さの減少を経験し、前記厚みは、約９０〜２８０μｍの、好ましくは約１４０〜２００μｍの実質的に一定の値を有する。有利なことに、さらに、圧延ライン（１１６）からの出口において、ストリップは、置き換えられたシリンダ（１１８）が加熱され、および圧延プロセス中にすでに水分が除去されている場合には、２０％まで、またはさらに１５％までに低い液体含有量を有する。
【００８０】
圧延ライン（１１６）から出てきた生成物ストリップは、その後、乾燥機（１２２）で乾燥され、そこで、前記生成物ストリップの液体含有量は約８〜１５％になる。
【００８１】
好ましくは、乾燥機（１２２）は空気循環式であり、再構成タバコの製造システムで従来から使用されている乾燥機と比較して、複雑さの点でも、エネルギー消費の点でも、より有利なものである。これは、従来のシステムは、生成物（混合物）を非常に流動的で、ほとんど安定していない状態で扱うためであり、それとは異なって、本発明によるプラントで処理される生成物は、はるかに密度が高く、はるかに安定している。その結果、スラリーを処理するシステムでは、従来の照射型乾燥機や伝導型乾燥機が必要となるが、本発明によるプラントでは、ネットコンベヤを備えた空気循環型乾燥機（１２２）、または、第１の乾燥工程のためのスチールベルトコンベヤと第２の乾燥工程および冷却工程のためのメッシュストリップコンベヤの複合システムを有利に使用することができる。このように、同じ性能でありながら、縮小されたサイズ（従来の乾燥機が１００ｍ以上であるのに対し、約４５ｍ）、および、除去する水の量が少ないことによるエネルギー消費量の低減を達成する（従来の乾燥機では５０００ｋｇ／時以上の蒸気を使用していたのに対し、約１０００ｋｇ／時の蒸気を使用）。
【００８２】
好ましくは、乾燥機（１２２）の出口では、生成物はリールに巻かれるか、タバコの包装に使用するために所定のサイズのストランドに寸断される準備ができている。
【００８３】
好都合には、プラントが非従来型の再構成タバコの製造のために提供される場合、すでに記載された異なる調製および処理セクションを使用することに加え、形成ユニット（９２）の代わりとして、または付加的に、およびこの上流に、混合物の固体成分を２０μｍ以下の粒径にする役割のシリンダー精製機（１３０）に対して、精製機を使用する。
【００８４】
精製機（図６）は、密閉された容器内に、対応する粉砕ギャップを区切るように、狭い間隔で順に配置された複数のシリンダー（１３２）を含む。下部シリンダー（１３２）は、他のすべてのシリンダー（１３２）の軸を含む平面の外側にある軸に取り付けられており、および、混合物のフィーダーとして機能し、前記混合物は、容器の底から採取され、下部シリンダーとすぐ上のシリンダーの間を通過して、他のすべてのシリンダーの間に続くように上向きに再上昇される。混合物が通過するシリンダー（１３２）の様々な対は、上側のシリンダーが下側のシリンダーよりも大きい速度で回転するという意味で、異なる速度で回転し、このことにより、シリンダー（１３２）の各対の間を通過する間に、混合物を伸張にかけ、および、それによって混合物自体の粒子径を小さくするために、協働する。精製プロセスの成功のための基本パラメータの１つは、異なるシリンダー（１３２）の正確に異なる速度であり、ミルするギャップを通り抜けた混合物の全体の集団の通過は、そこに依存する。シリンダー間の圧力は水力で制御される。
【００８５】
すべてのシリンダー（１３２）は、シリンダー内を循環する冷水によって冷却され、および、そのことによって、シリンダー自体の動きと生成物との擦れ合いによる摩擦との両方のために混合することから発生する熱を相殺する。このように、生成物の温度は２５°Ｃまで下げられる。
【００８６】
ここで記載されたシリンダー精製機（１３０）によって、前記シリンダー（１３２）が混合物に及ぼす摩擦の作用は、タバコに含まれるセルロース繊維、および特にその葉脈の、相当の結合作用を発現させ、および、このことにより、生成物の芳香成分を発現させることと、必要な結合効果を得るために他の繊維を混合する必要性を排除することとの二重の利点を生じる。
【００８７】
この種々の実施例におけるプラントのオペレーションは、調製および前処理ステーションから来た寸断された葉と刻まれた葉脈が、達成されるべきレシピに応じて比例的に計量された量でラング低温ミル（２０）に供給され、ここから約２０〜２２０μｍの、好ましくは約８０〜１８０μｍの粒度にされることを要求する。
【００８８】
生成物は、その後、既に記載されたように、混練機（８０）中に移動され、その中で、生成物の混合物が形成される。
【００８９】
このようにして得られた混合物は、次に、シリンダー精製機（１３０）に供給され、前記シリンダー精製機（１３０）は、混合物の固体成分を２０μｍ以下の粒子径にするという役割を有する。このように、シリンダー精製機（１３０）のシリンダー（１３２）によって混合物上に及ぼされた摩擦の作用は、タバコ中に、および特にその葉脈中に含まれるセルロースファイバーの相当な結合作用を発現させ、および、このことは、一方では生成物の芳香成分を発現させることご、他方では、必要な結合効果を得るために混合物中に他の繊維を導入する必要性を排除することの、二重の利点を生じる。
【００９０】
図１は、概略的に混練機（８０）と形成ユニット（９２）の間のシリンダー精製機（１３０）の配置を示すが、しかし、本発明は、さらにシリンダー精製機（１３０）が形成ユニット（９２）の代わりになりえると規定し、および、この場合、シリンダー精製機（１３０）から出てくる混合物は、既に記載された方法による処理サイクルの継続ために、第１のラミネーション・ユニット（１００）に直接移動される。
【図１】
2022500043.tif 000003
【図２】
2022500043.tif 000004
【図３】
2022500043.tif 000005
【図４】
2022500043.tif 000006
【図５】
2022500043.tif 000007
【図６】
2022500043.tif 000008
【図７】
2022500043.tif 000009
【図８】
2022500043.tif 000010
【図９】
2022500043.tif 000011
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
再構成タバコを製造するための方法であって：
−  タバコの固体成分は、約２０〜２２０μｍの、好ましくは約８０〜１８０μｍの粒子サイズに粉砕される工程と、
−  そのように得られた、粉砕された前記タバコの固体成分が、約３０〜５０％の、好ましくは約３５〜４０％の液状内容物を伴う混合物が得られるまで、エアロゾルを形成するための、水、少なくとも１つの結合剤、および少なくとも１つの材料と混ぜ合わされる工程と、
−  連続的な厚さ約１〜２０ｍｍ、好ましくは約１〜１０ｍｍであるストリップを得るために、前記混合物が第１のラミネーションにかけられる工程と、
−  およそ９０〜２８０μｍの、好ましくは約１４０〜２００μｍの実質的に一定の厚さを有するストリップを得るために、既に前記第１のラミネーションにかけられた前記ストリップが一連のさらなる圧延路にかけられる工程と、
−  液状内容物が約８〜１５％になるように、前記ストリップが乾燥される工程と、を含むことを特徴とする、方法。
【請求項２】
連続的な乾燥したストリップは、あらかじめ定められた寸法のワイヤーにコイル化、または寸断されることを特徴とする、請求項１に記載の方法。
【請求項３】
タバコの固体成分は摩砕によって粉砕されることを特徴とする、請求項１または２に記載の方法。
【請求項４】
タバコの固体成分はミルにより粉砕されることを特徴とする、請求項１から３の１つ以上に記載の方法。
【請求項５】
タバコの固体成分は低温ラングミル（２０）により砕かれることを特徴とする、請求項１から４のいずれか１つに記載の方法。
【請求項６】
粉砕された生成物、水、少なくとも１つの結合剤、および少なくとも１つの材料によって形成される混合物は、エアロゾルを形成するように構成され：
−  少なくとも１対の溝付シリンダ（９２）を通過させることによるラフィングの工程、および／または、
−  粒径が２０μｍ以下になるまで、少なくとも１対の精製シリンダ（１３２および１３２’）を通過させることによる精製の工程にかけられることを特徴とする、請求項１から５の１つ以上に記載の方法。
【請求項７】
前記混合物は、前記第１の圧延工程にかけられる前に、均質化および形成の工程にかけられることを特徴とする、請求項１から６の１つ以上に記載の方法。
【請求項８】
前記混合物は、１００から２０００ｍｍの間の実質的に一定の幅および１から１０ｍｍの間の厚さの連続ストリップへと変形するための、均質化および形成の工程にかけられ、その後、前記第１の圧延工程にかけられることを特徴とする、請求項７に記載の方法。
【請求項９】
前記混合物は、後で第１のラミネーションの工程にかけられるために、一連の分量（９７）へと変形するための均質化および形成の工程にかけられることを特徴とする、請求項７に記載の方法。
【請求項１０】
ローブ・フィーダー（１０２）および少なくとも１対の圧延シリンダー（１０８）を含むユニット（１００）により混合物の前記第１の圧延工程が実行されることを特徴とする、請求項１から９の１つ以上に記載の方法。
【請求項１１】
前記第１のラミネーションのアウトプットにおいて、約１〜１０ｍｍの厚さの単層ストリップが得られることを特徴とする、請求項１から１０の１つ以上に記載の方法。
【請求項１２】
前記一連のさらなる圧延路の前に、既に前記第１のラミネーションにかけられた前記ストリップは、厚さが約２〜２０ｍｍである多層のストリップが得られるまで、層状化にかけられることを特徴とする、請求項１から１１の１つ以上に記載の方法。
【請求項１３】
前記一連のさらなる圧延路において、混合物は１つのラミネーション・ステーションと次のラミネーション・ステーションとの間で休まされることを特徴とする、請求項１から１２の１つ以上に記載の方法。
【請求項１４】
ラミネーションは少なくとも部分的に加熱された１対のシリンダー（１１８）によって実行されることを特徴とする、請求項１から１３の１つ以上に記載の方法。
【請求項１５】
前記ラミネーションされたストリップが再循環空気乾燥機（１２２）を通る経路によって乾燥さることを特徴とする、請求項１から１４の１つ以上に記載の方法。
【請求項１６】
再構成タバコを製造するためのプラントであって：
−  タバコの固体成分を約２０〜２２０μｍの、好ましくは約８０〜１８０μｍの粒径にするための粉砕ユニット（２０、２４、５４）と、
−  エアロゾルを形成するための、測定された量の粉砕された材料、水、少なくとも１つの結合剤、および少なくとも１つの材料が供給される混練機（８０）であって、前記混練機は、約３０〜５０％の、好ましくは約３５〜４０％の液状内容物をもつ混合物を得るように構成されている、混練機（８０）と、
−  前記混合物から、厚さが約１〜２０ｍｍの、好ましくは約１〜１０ｍｍの連続ストリップを得るための、第１のラミネーションユニット（１００）と、
−  前記連続ストリップを９０〜２８０μｍの、好ましくは約１４０〜２００ｐｍの厚さにするための、前記第１のラミネーションユニット（１００）の下流に設置された圧延ライン（１１６）と、
−  前記ラミネートストリップの液状内容物を約８〜１５％にする乾燥機（１２２）と、を含むことを特徴とし、および、前記混練機（８０）の下流かつ前記第１のラミネーションユニット（１００）の上流に、前記第１のラミネーションユニット（１００）で始動される複数の分量（９７）へと前記混合物を細分するように構成される混合物形成ユニット（９２）を含むことを特徴とする、プラント。
【請求項１７】
前記乾燥機は空気再循環を伴うことを特徴とする、請求項１６に記載のプラント。
【請求項１８】
前記粉砕ユニットがミルを含むことを特徴とする、請求項１６または１７に記載のプラント。
【請求項１９】
前記粉砕ユニットが低温のラング・ミル（２０）を含むことを特徴とする、請求項１６から１８の１つ以上に記載のプラント。
【請求項２０】
前記形成ユニット（９２）は、混合物の均質化を行うようにも構成されることを特徴とする、請求項１６から１９の１つ以上に記載のプラント。
【請求項２１】
前記形成ユニット（９２）は、混合物を１００から２０００ｍｍの間の実質的に一定の幅と１から４ｍｍの間の厚さがある連続ストリップに変形させるように構成されることを特徴とする、請求項１６から２０の１つ以上に記載のプラント。
【請求項２２】
形成ユニット（９２）は、少なくとも１対の形成ローラー（９６）を備えたラフィング機および／またはシリンダー精製機（１３０）を含むことを特徴とする、請求項１６から２１の１つ以上に記載のプラント。
【請求項２３】
前記第１のラミネーションユニット（１００）がロブ付きフィーダー（１０２）および少なくとも１対の圧延シリンダー（１０８）を含むことを特徴とする、請求項１６から２２の１つ以上に記載のプラント。
【請求項２４】
前記第１のラミネーションユニット（１００）の下流側の層状化ユニット（１１０）を含むことを特徴とする、請求項１６から２３の１つ以上に記載のプラント。
【請求項２５】
前記層状化ユニット（１１０）は、上流コンベヤ・ベルト（１１２）を含み、前記上流のコンベヤ・ベルト（１１２）は、前記第１のラミネーション・ユニット（１００）によって供給され、およびその支持構造に対して連続的な動きを提供され、好ましくは前記圧延ライン（１１６）の下にある下流コンベヤ・ベルト（１１４）に対して往復運動する動作が提供されていることを特徴とする、請求項１６から２４の１つ以上に記載のプラント。
【請求項２６】
前記圧延ライン（１１６）は、ひとつの圧延ステーションと次の圧延ステーションの間で生成物ストリップを休ませるために、十分な長さのコンベヤ・ベルト（１１４）の長さだけ互いから分離された、複数の圧延ステーションを含むことを特徴とする、請求項１６から２５の１つ以上に記載のプラント。
【請求項２７】
前記圧延ライン（１１６）のシリンダー（１１８，１２０）の少なくとも一部が加熱されることを特徴とする、請求項１６から２６の１つ以上に記載のプラント。
【請求項２８】
前記熱風乾燥機（１２２）は、圧延ライン（１１６）から出て来る生成物ストリップを乾燥させる第１の工程が実行される第１のユニット（１２４）と、第１のユニットと直列に配置され、第２の乾燥工程と、第１のユニット（１２４）を出た既に部分的に乾燥された生成物ストリップを冷やす後工程とが実行される、第２のユニット（１２６）と、を含むことを特徴とする、請求項１６から２７の１つ以上に記載のプラント。
【請求項２９】
前記熱風乾燥機（１２２）の内部で少なくとも１つのメッシュコンベヤが用いられていることを特徴とする、請求項２８に記載のプラント。
【請求項３０】
前記熱風乾燥機（１２２）は、スチールベルトまたはメッシュベルト・コンベヤの前記第１のユニット（１２４）の内部、および、メッシュベルト・コンベヤの前記第２のユニット（１２６）の内部に設けられることを特徴とする、請求項２８および／または２９に記載のプラント。
【国際調査報告】
2022500043.tif 000012
2022500043.tif 000013